Composition d’un cru destiné à former un clinker comportant, en pourcentages massiques par rapport à la masse totale de la composition : (i) de 70 à 85 % de calcaire, (ii) de 20 à 30 % d’au moins une argilite, (iii) au moins un oxyde de fer sous forme de Fe 2 O 3 , à raison de moins de 2%, et (iv) de 0 à 5 % de silice. Composition selon la revendication 1, comportant en pourcentages massiques par rapport à la masse totale de la composition : (i) de 71 à 73 % de calcaire, (ii) de 20 à 25 % d’au moins une argilite, (iii) de 0,5 à 1,5 % d’au moins un oxyde de fer sous forme de Fe 2 O 3 , et (iv) de 0 à 5 % de silice. Composition selon la revendication 2, selon laquelle le pourcentage d’argilite(s) dans ladite composition, exprimé en masse par rapport à la masse totale de la composition, est compris entre 21 % et 23 %. Composition selon l’une quelconque des revendications 1 à 3, selon laquelle l’argilite est une argilite du Callovo-oxfordien ayant la composition suivante, exprimée en pourcentage massique d’oxydes par rapport à la masse totale de la composition % : SiO 2 : 45,3 – 52,3 % Al 2 O 3 : 11,9 – 14,9 % Na 2 O : 0,15 - 0,25 % K 2 O : 2,8 – 3,8 %, MgO : 2,0 - 3,0 %, CaO : 9,3 - 12,3 %, MnO : 0,025 - 0,035 %, Fe 2 O 3 : 4,0 - 5,0 %, TiO 2 : 0,70 - 0,80%, P 2 O 5 : 0,06 - 0,08 %, S : 0,80 - 0,88 %. Composition de clinker selon la revendication 4, selon laquelle l’argilite est une argilite du Callovo-oxfordien ayant la composition suivante, exprimé en pourcentage massique d’oxyde par rapport à la masse totale de la composition : SiO 2 : 48,8 % Al 2 O 3 : 13,4 % Na 2 O : 0,20 % K 2 O : 3,3 % MgO : 2,5 % CaO : 10,8 % MnO : 0,030 % Fe 2 O 3 : 4,5 %. TiO 2 : 0,75 % P 2 O 5 : 0,07 % S : 0,84 %. Procédé de fabrication d’un clinker, comprenant les étapes suivantes : A) fourniture d’une composition de cru telle que définie selon l’une quelconque des revendications 1 à 5 ; B) traitement thermique de ladite composition à une température comprise entre 1450°C et 1480°C, après séchage de ladite composition de cru. Clinker susceptible d’être obtenu selon le procédé de fabrication selon la revendication 6. Clinker selon la revendication 7, comprenant les phases cristallines suivantes, en quantité exprimée en pourcentage massique par rapport à la masse totale de la composition : C 3 S : entre 62 et 65 %, C 2 S : entre 17 et 19 %, C 3 A : inférieure ou égale à 3%. Clinker qui comprend les phases cristallines suivantes, en quantités exprimées en pourcentages massiques par rapport à la masse totale de la composition : C 3 S : entre 62 et 65 %, C 2 S : entre 17 et 19 %, C 3 A : inférieure ou égale à 3%. ou qui comprend les oxydes suivants, en quantités exprimées en pourcentages massiques par rapport à la masse totale du clinker : SiO 2 : 20,18 % – 22,05 % ; Al 2 O 3 : 4,21 % – 5,23 % ; CaO : 66,70 % – 66,92% ; Fe 2 O 3 : 3,18 % – 3,58 % ; MgO : 1,22 % – 1,35 % ; SO 3 : 0 – 0,06 % ; TiO 2 : 0,26 % ; K 2 O : 0,05 %. Ciment PORTLAND de type SR3, comprenant : 95% à 100% d’un clinker tel que défini selon l’une quelconque des revendications 7 à 8 ou 9, et le cas échéant, moins de 5% de gypse par rapport à la masse totale dudit ciment. Ciment de haut-fourneau de type SR ou pouzzolanique de type SR, comprenant un clinker tel que défini selon l’une quelconque des revendications 7 à 8 ou 9, à raison d’au plus 89% en poids et, le cas échéant, du gypse à raison de moins de 5% en poids.